(57)【要約】  本発明は、六価クロムを含んでいないエッチング液を使用して、非導電性プラスチックを金属化するための方法に関する。前記エッチング溶液は、酸性の過マンガン酸塩溶液に基づくものである。該エッチング液による前記プラスチックの処理後、該プラスチックは、公知の方法によって金属化される。
2015512985.tif 000002
【特許請求の範囲】
【請求項１】
物品の電気的非導電性プラスチック表面の金属化方法であって、以下の工程段階：
Ａ）前記プラスチック表面をエッチング液でエッチングする工程、
Ｂ）前記プラスチック表面を金属コロイド溶液または金属化合物溶液で処理する工程、該金属は、元素周期表の第Ｉ族遷移金属および元素周期表の第ＶＩＩＩ族遷移金属から選択される、および
Ｃ）前記プラスチック表面を金属化溶液で金属化する工程
を含む前記方法において、前記エッチング液が、過マンガン酸イオン源、および一塩基酸に対して０．０２〜０．６ｍｏｌ／ｌの濃度の酸を含んでいることを特徴とする前記方法。
【請求項２】
工程段階Ａ）に先立って、以下のさらなる工程段階：
前処理段階：前記プラスチック表面を少なくとも１種のグリコール化合物を含む水溶液中で処理する工程
が実施されることを特徴とする、請求項１に記載の方法。
【請求項３】
前記少なくとも１種のグリコール化合物が、一般式（Ｉ）
【化１】
2015512985.tif 000011
［式中、
ｎは、１から４までの整数であり、
Ｒ1およびＲ2は、それぞれ独立して、−Ｈ、−ＣＨ3、−ＣＨ2−ＣＨ3、−ＣＨ2−ＣＨ2−ＣＨ3、−ＣＨ（ＣＨ3）−ＣＨ3、−ＣＨ2−ＣＨ2−ＣＨ2−ＣＨ3、−ＣＨ（ＣＨ3）−ＣＨ2−ＣＨ3、−ＣＨ2−ＣＨ（ＣＨ3）−ＣＨ3、−ＣＨ2−ＣＨ2−ＣＨ2−ＣＨ2−ＣＨ3、−ＣＨ（ＣＨ3）−ＣＨ2−ＣＨ2−ＣＨ3、−ＣＨ2−ＣＨ（ＣＨ3）−ＣＨ2−ＣＨ3、−ＣＨ2−ＣＨ2−ＣＨ（ＣＨ3）−ＣＨ3、−ＣＨ（ＣＨ2−ＣＨ3）−ＣＨ2−ＣＨ3、−ＣＨ2−ＣＨ（ＣＨ2−ＣＨ3）−ＣＨ3、−ＣＯ−ＣＨ3、−ＣＯ−ＣＨ2−ＣＨ3、−ＣＯ−ＣＨ2−ＣＨ2−ＣＨ3、−ＣＯ−ＣＨ（ＣＨ3）−ＣＨ3、−ＣＯ−ＣＨ（ＣＨ3）−ＣＨ2−ＣＨ3、−ＣＯ−ＣＨ2−ＣＨ（ＣＨ3）−ＣＨ3、−ＣＯ−ＣＨ2−ＣＨ2−ＣＨ2−ＣＨ3である］
の化合物から選択されることを特徴とする、請求項２に記載の方法。
【請求項４】
工程段階Ａ）におけるエッチング液中の過マンガン酸イオン源が、アルカリ金属過マンガン酸塩から選択されることを特徴とする、請求項１から３までのいずれか１項に記載の方法。
【請求項５】
前記アルカリ金属過マンガン酸塩が、過マンガン酸カリウムおよび過マンガン酸ナトリウムを含む群から選択されることを特徴とする、請求項４に記載の方法。
【請求項６】
前記過マンガン酸イオン源が、工程段階Ａ）におけるエッチング液中に、３０ｇ／ｌ〜２５０ｇ／ｌの濃度で存在していることを特徴とする、請求項１から５までのいずれか１項に記載の方法。
【請求項７】
工程段階Ａ）におけるエッチング液中に含まれる前記酸が、無機酸であることを特徴とする、請求項１から６までのいずれか１項に記載の方法。
【請求項８】
工程段階Ａ）におけるエッチング液中の前記無機酸が、硫酸、硝酸およびリン酸を含む群から選択されることを特徴とする、請求項７に記載の方法。
【請求項９】
前記プラスチック表面が、少なくとも１種の電気的非導電性プラスチックから製造され、かつ該少なくとも１種の電気的非導電性プラスチックが、アクリロニトリルブタジエンスチレンコポリマー、ポリアミド、ポリカーボネート、およびアクリロニトリルブタジエンスチレンコポリマーと少なくとも１種のさらなるポリマーとの混合物を含む群から選択されることを特徴とする、請求項１から８までのいずれか１項に記載の方法。
【請求項１０】
以下のさらなる工程段階：
Ａｉ）前記プラスチック表面を二酸化マンガンのための還元剤を含む溶液中で処理する工程
が、工程段階Ａ）とＢ）との間に実施されることを特徴とする、請求項１から９までのいずれか１項に記載の方法。
【請求項１１】
前記二酸化マンガンのための還元剤が、硫酸ヒドロキシルアンモニウム、塩化ヒドロキシルアンモニウム、および過酸化水素を含む群から選択されることを特徴とする、請求項１０に記載の方法。
【請求項１２】
以下のさらなる工程段階：
Ｂｉ）前記プラスチック表面を酸性水溶液中で処理する工程、および
Ｂｉｉ）前記プラスチック表面を金属化溶液中で無電解金属化する工程
が、工程段階Ｂ）とＣ）との間に実施されることを特徴とする、請求項１から１１までのいずれか１項に記載の方法。
【発明の詳細な説明】
【技術分野】
【０００１】
本発明は、六価クロムを含んでいないエッチング液を使用して、物品の電気的非導電性プラスチック表面を金属化する方法に関する。前記エッチング液は、過マンガン酸塩溶液に基づいている。このエッチング液による処理後、前記物品は、公知の方法によって金属化することができる。
【０００２】
電気的非導電性プラスチックから作られた物品は、無電解金属化方法によって金属化することができる。この方法では、前記物品は、まず洗浄およびエッチングされ、次に貴金属で処理されて、最終的に金属化される。前記エッチングは、一般的に、クロム硫酸により行われる。このエッチングは、前記物品の表面が後続の処理段階において個々の溶液で充分に湿潤されるように、かつ析出された金属が最終的に前記表面上で充分に強力な接着性を有するように、前記物品の表面に後続の金属化の影響を及ぼしやすくするものである。
【０００３】
エッチングの場合、物品、例えば、アクリロニトリルブタジエンスチレンコポリマー（ＡＢＳコポリマー）から作られた物品の表面は、表面微小空洞（ｓｕｒｆａｃｅ  ｍｉｃｒｏｃａｖｅｒｎｓ）を形成させるためにクロム硫酸を使用してエッチングされており、この空洞中に金属が析出し、続いてそこに強く付着する。このエッチング後、前記プラスチックは、無電解金属化のために貴金属を含む活性剤によって活性化され、その後、無電解金属化される。続いて、比較的厚い金属層を電解により設けることもできる。
【０００４】
しかし、クロム硫酸系エッチング液は有毒であり、したがって、できる限り代替されるべきである。
【０００５】
文献は、クロム硫酸系エッチング液を、過マンガン酸塩を含むエッチング液に代替する試みを記載している。
【０００６】
電子回路のキャリアである回路基板を金属化するための、アルカリ媒体中の過マンガン酸塩の使用が、長年にわたって確立されてきた。酸化で生じる六価状態（マンガン酸塩）は水溶性であり、アルカリ性条件下に充分な安定性を有しているため、三価クロムと似たようなマンガン酸塩は、電解酸化して、もとの酸化剤、この場合、過マンガン酸塩に戻すことができる。ＤＥ１９６１１１３７Ａ１の文献は、回路基板材料である別のプラスチックを金属化するための過マンガン酸塩の使用も記載している。ＡＢＳプラスチックを金属化する場合、アルカリ性の過マンガン酸塩溶液は、好ましくないことが判明した、それというのは、この方法では、金属層とプラスチック基材との間に確実で充分な接着強度を得ることが不可能であったからである。この接着強度は、「剥離試験」で測定される。接着強度の値は、少なくとも０．４Ｎ／ｍｍである。
【０００７】
ＥＰ１００１０５２は、プラスチック亜鉛めっきにおける使用に好適とされる酸性の過マンガン酸塩溶液を開示している。そこに記載された溶液は、本発明とはいくつかの点で異なっている、例えば、それというのは、それらの溶液が、きわめて高い酸濃度およびきわめて低い過マンガン酸塩濃度（例えば、１５Ｍ  Ｈ2ＳＯ4および０．０５Ｍ  ＫＭｎＯ4）を使用するからである。ＥＰ１００１０５２は、この前処理によって達成可能な接着強度について説明していない。内部実験は、接着強度が０．４Ｎ／ｍｍの値を下回っていることを示している。さらに、ＥＰ１００１０５２に記載された溶液は、不安定である。したがって、金属化の一定品質を達成することはできない。
【０００８】
クロム硫酸の代替物として、ＷＯ２００９／０２３６２８Ａ２は、アルカリ金属過マンガン酸塩を含む強酸性溶液を提示している。この溶液は、リン酸４０〜８５質量％中にアルカリ金属過マンガン酸塩約２０ｇ／ｌを含んでいる。前記溶液は、除去しにくいコロイド状のマンガン（ＩＶ）種を形成する。ＷＯ２００９／０２３６２８Ａ２によれば、前記コロイドの影響は、短時間後でも適切な品質のコーティングがもはや不可能であることである。前記問題を解決するため、ＷＯ２００９／０２３６２８Ａ２は、アルカリ金属イオンまたはアルカリ土類金属イオンを含んでいないマンガン（ＶＩＩ）源の使用を提示している。しかし、前記マンガン（ＶＩＩ）源の作製は、費用がかかり、不都合である。
【０００９】
その結果、有毒のクロム硫酸が、プラスチックのエッチング処理に使用され続けている。
【００１０】
プラスチック表面の金属化を工業規模に適用する場合、前記物品は、通常、治具に固定される。この治具は、個々の工程段階および１つまたはそれ以上の金属層を電気めっきする最終段階の連続溶液（ｓｕｃｃｅｓｓｉｖｅ  ｓｏｌｕｔｉｏｎｓ）による大量の物品の同時処理を可能にする金属の搬送系である。一般に、この治具それ自体は、プラスチックでコーティングされている。したがって、前記治具は、根本的に、プラスチック表面の金属化方法のための基材を構成するものでもある。
【００１１】
しかし、前記治具の追加的な金属化は望ましくない、それというのは、前記物品のコーティング後に、前記治具から金属層を再び除去しなければならないからである。これは、化学物質の追加的な消費と相まって、除去のための追加費用および不都合を意味する。さらに、この場合の金属化設備の生産性は比較的低い、それというのは、前記治具は、物品を入れ替える前に、まず脱金属化されなければならないからである。
【００１２】
クロム酸を含むエッチング液を使用する場合、前記問題は大きく軽減される。このエッチングの間に、クロム酸は、前記治具のプラスチックケーシングにも含浸して、後続の複数の工程段階の間に前記治具から外へ再拡散し、このようにして、前記治具の金属化が防がれる。
【００１３】
それゆえ、環境保護上安全な工程段階を有する、プラスチックのエッチング処理のために、有毒のクロム硫酸を代替することが目的である場合、前記治具の不所望の金属化を防ぐこともまた有利である。
【００１４】
特許ＤＥ１９５１０８５５Ｃ２は、非導電性材料の選択的または部分的な電解金属化のための方法を記載している。この場合、前記治具の同時金属化は、吸着促進溶液（ａｄｓｏｒｐｔｉｏｎ−ｐｒｏｍｏｔｉｏｎ  ｓｏｌｕｔｉｏｎｓ）、いわゆる調整剤による処理段階を省くことによって防がれる。しかし、ＤＥ１９５１０８５５Ｃ２の非導電性材料の金属化方法は、直接金属化にのみ好適であることが強調される。
【００１５】
したがって、本発明は、充分な工程信頼性を有する環境保護上安全な方法での、電気的非導電性プラスチックから作られた物品の金属化、および続いて設けられる金属層の接着強度を達成することが今日まで不可能であった問題に基づいている。
【００１６】
したがって、本発明の課題は、毒性のない、しかし、前記プラスチック表面に設けられる金属層の充分な接着強度を提供する、物品の電気的非導電性プラスチック表面のためのエッチング液を見出すことである。
【００１７】
前記課題は、本発明による以下の方法により達成される：
物品の電気的非導電性プラスチック表面の金属化方法であって、以下の工程段階：
Ａ）前記プラスチック表面をエッチング液でエッチングする工程、
Ｂ）前記プラスチック表面を、金属コロイド溶液または金属化合物溶液で処理する工程、この金属は、元素周期表の第Ｉ族遷移金属および元素周期表の第ＶＩＩＩ族遷移金属から選択される、および
Ｃ）前記プラスチック表面を金属化溶液で金属化する工程
を含む前記方法において、前記エッチング液が、過マンガン酸イオン源、および一塩基酸に対して０．０２〜０．６ｍｏｌ／ｌの濃度の酸を含んでいることを特徴とする前記方法。
【００１８】
本発明との関連における物品は、少なくとも１種の電気的非導電性プラスチックから製造された物品、または少なくとも１種の電気的非導電性プラスチックの少なくとも１つの層で被覆された物品を意味すると理解される。したがって、前記物品は、少なくとも１種の電気的非導電性プラスチックの表面を有している。プラスチック表面は、本発明との関連において、前記物品の上述の表面を意味すると理解される。
【００１９】
本発明の工程段階は、前記順序で実施されるが、直接連続している必要はない。さらなる工程段階、およびさらに、いずれの場合にも、好ましくは水を使用する複数の洗浄段階が、前記段階の間に実施されることは可能である。
【００２０】
過マンガン酸イオン源を含むエッチング液による前記プラスチック表面の本発明によるエッチング（工程段階Ａ））は、すでに公知の処理方法、例えば、クロム硫酸による処理方法よりも、前記プラスチック表面に設けられる１つまたは複数の金属層の高い接着強度を達成する。本発明によるエッチングの場合、また、酸濃度が低く、過マンガン酸塩濃度が高いエッチング液が使用される。これによって、前記エッチング液の安定性が確保されるにもかかわらず、優れた接着強度が達成されるように調節される二酸化マンガン種を形成することができる。本発明によるエッチングにより達成される接着強度は、酸濃度が高く、過マンガン酸濃度が低いアルカリ性の過マンガン酸溶液またはエッチング溶液に基づいている公知のエッチング方法による接着強度よりもはるかに高い。
【００２１】
前記プラスチック表面は、少なくとも１種の電気的非導電性プラスチックから製造されている。本発明の１つの実施態様では、この少なくとも１種の電気的非導電性プラスチックは、アクリロニトリルブタジエンスチレンコポリマー（ＡＢＳコポリマー）、ポリアミド（ＰＡ）、ポリカーボネート（ＰＣ）、およびＡＢＳコポリマーと少なくとも１種のさらなるポリマーとの混合物を含む群から選択される。
【００２２】
本発明の好ましい実施態様では、前記電気的非導電性プラスチックは、ＡＢＳコポリマー、またはＡＢＳコポリマーと少なくとも１種のさらなるポリマーとの混合物である。この少なくとも１種のさらなるポリマーは、ポリカーボネート（ＰＣ）であるのがより好ましく、これは、ＡＢＳ／ＰＣ混合物が特に好ましいことを意味する。
【００２３】
本発明の１つの実施態様では、工程段階Ａ）に先立って、以下のさらなる工程段階：
ヨウ素酸イオン源を含む溶液により前記治具を処理する工程
が実施されてよい。
【００２４】
ヨウ素酸イオン源を含む溶液による前記治具の処理は、以下において、治具の保護とも呼ばれる。この治具の保護は、本発明による方法の間、何度も行われてよい。
【００２５】
この時点では、前記物品は、前記治具にまだ固定されていない。したがって、前記治具は、単独で、前記物品なしに、ヨウ素酸イオン源を含む溶液により処理される。
【００２６】
本発明のさらなる実施態様では、工程段階Ａ）に先立って、以下のさらなる工程段階：
１つまたは複数の前記物品を治具に固定する工程
が実施されてよい。
【００２７】
このさらなる工程段階は、以下において固定段階と呼ばれる。前記物品の治具への固定は、個々の工程段階のための連続溶液による大量の物品の同時処理を可能にし、かつ１つまたは複数の金属層を電気析出する最終段階の間に電気的接点接続の確立を可能にするものである。本発明による方法による前記物品の処理は、個々の処理が行われる容器内の溶液に連続的に前記物品を浸漬させる、慣用の浸漬法で実施されるのが好ましい。この場合、前記物品は、治具に固定されるか、またはドラムに収容されて、前記溶液に浸漬されてよい。治具に固定されるのが好ましい。一般に、この治具それ自体は、プラスチックでコーティングされている。通常、このプラスチックは、ポリ塩化ビニル（ＰＶＣ）である。
【００２８】
本発明のさらなる実施態様では、前記治具の保護は、前記固定段階よりも前に実施されてよい。
【００２９】
本発明の好ましい実施態様では、工程段階Ａ）に先立って、以下のさらなる工程段階が実施される：
少なくとも１種のグリコール化合物を含む水溶液中で、前記プラスチック表面を処理する工程。
【００３０】
前記さらなる工程段階は、以下において前処理段階と呼ばれる。この前処理段階は、前記プラスチックと金属層との間の接着強度を高めるものである。
【００３１】
工程段階Ａ）に先立って、追加的に前記固定段階が実施される場合、この前処理段階は、前記固定段階と工程段階Ａ）との間に実施される。
【００３２】
グリコール化合物は、以下の一般式（Ｉ）：
【化１】
2015512985.tif 000003
［式中、
ｎは、１から４までの整数であり、
Ｒ1およびＲ2は、それぞれ独立して、−Ｈ、−ＣＨ3、−ＣＨ2−ＣＨ3、−ＣＨ2−ＣＨ2−ＣＨ3、−ＣＨ（ＣＨ3）−ＣＨ3、−ＣＨ2−ＣＨ2−ＣＨ2−ＣＨ3、−ＣＨ（ＣＨ3）−ＣＨ2−ＣＨ3、−ＣＨ2−ＣＨ（ＣＨ3）−ＣＨ3、−ＣＨ2−ＣＨ2−ＣＨ2−ＣＨ2−ＣＨ3、−ＣＨ（ＣＨ3）−ＣＨ2−ＣＨ2−ＣＨ3、−ＣＨ2−ＣＨ（ＣＨ3）−ＣＨ2−ＣＨ3、−ＣＨ2−ＣＨ2−ＣＨ（ＣＨ3）−ＣＨ3、−ＣＨ（ＣＨ2−ＣＨ3）−ＣＨ2−ＣＨ3、−ＣＨ2−ＣＨ（ＣＨ2−ＣＨ3）−ＣＨ3、−ＣＯ−ＣＨ3、−ＣＯ−ＣＨ2−ＣＨ3、−ＣＯ−ＣＨ2−ＣＨ2−ＣＨ3、−ＣＯ−ＣＨ（ＣＨ3）−ＣＨ3、−ＣＯ−ＣＨ（ＣＨ3）−ＣＨ2−ＣＨ3、−ＣＯ−ＣＨ2−ＣＨ（ＣＨ3）−ＣＨ3、−ＣＯ−ＣＨ2−ＣＨ2−ＣＨ2−ＣＨ3である］
の化合物を意味すると理解される。
【００３３】
一般式（Ｉ）によれば、このグリコール化合物は、グリコールそれ自体およびグリコール誘導体を含んでいる。このグリコール誘導体は、グリコールエーテル、グリコールエステルおよびグリコールエーテルエステルを含んでいる。これらのグリコール化合物は、溶媒である。
【００３４】
好ましいグリコール化合物は、エチレングリコール、ジエチレングリコール、エチレングリコールモノメチルエーテルアセテート、エチレングリコールモノエチルエーテルアセテート、エチレングリコールモノプロピルエーテルアセテート、エチレングリコールアセテート、ジエチレングリコールモノエチルエーテルアセテート、ジエチレングリコールモノメチルエーテルアセテート、ジエチレングリコールモノプロピルエーテルアセテート、ブチルグリコール、エチレングリコールモノブチルエーテル、エチレングリコールジアセテート、およびこれらの混合物である。ジエチレングリコールモノエチルエーテルアセテート、エチレングリコールアセテート、エチレングリコールジアセテート、ブチルグリコールおよびこれらの混合物が、特に好ましい。
【００３５】
グリコールエステルおよびグリコールエーテルエステルを使用する場合、アルコールおよびカルボン酸をもたらす加水分解をできる限り抑制するために、グリコール化合物の水溶液のｐＨを、好適な手段により中性の範囲内に保つことが有利である。ジエチレングリコールモノエチルエーテルアセテートの加水分解の１つの例は、以下の通りである：
【数１】
2015512985.tif 000004
【００３６】
グリコール化合物を含む前記溶液の水濃度は、グリコールエステルおよびグリコールエーテルエステルの加水分解にも影響を及ぼす。しかし、前記溶液は、第一に、不燃性の処理溶液を得るため、および第二に、前記プラスチック表面上の腐食の強度を調節できるようにするため、という２つの理由で水を含んでいなければならない。純溶媒、つまり、グリコール化合物１００％は、大部分の架橋されていないポリマーを溶解する、または許容不可能な表面を少なくとも残すことになる。したがって、グリコールエステルまたはグリコールエーテルエステルの溶液を緩衝して、このようにして中性のｐＨ範囲内に保つこと、つまり、前記溶媒の加水分解により得られるプロトンを捕捉することがきわめて有利であることが判明した。リン酸緩衝液混合物は、この目的のために充分に好適であることが判明した。易溶性のリン酸カリウムは、４０体積％までの溶媒濃度で優れた緩衝能を有して、充分に高い濃度を許容している。
【００３７】
前記プラスチック表面の最適な処理時間は、使用されるプラスチック、温度、ならびにグリコール化合物の性質および濃度による。処理パラメータは、処理されたプラスチック表面と、下流工程段階で設けられる金属層との間の接着に影響を及ぼす。グリコール化合物の比較的高い温度または濃度は、前記プラスチック表面の組織にも影響を及ぼす。いずれの場合も、下流のエッチング段階Ａ）が、前記プラスチック母材から前記溶媒を再び除去することは可能である、それというのは、前記方法における後続の段階、より好ましくは工程段階Ｂ）の活性化が、そうでなければ妨げられるからである。
【００３８】
本発明による方法は、少なくとも０．８Ｎ／ｍｍの接着強度をもたらし、この値は、要求される最小値０．４Ｎ／ｍｍを優に上回っている。前記前処理段階における処理時間は、１〜３０分、好ましくは５〜２０分、より好ましくは７〜１５分である。
【００３９】
処理温度は、使用される溶媒または溶媒混合物の性質により、２０℃〜７０℃である。２０℃〜５０℃の処理温度が好ましく、２０℃〜４５℃の処理温度が特に好ましい。
【００４０】
前記前処理段階における前記プラスチック表面の処理は、１種のグリコール化合物を含む水溶液中か、または２種もしくは複数の異なるグリコール化合物を含む水溶液中で実施されてよい。前記水溶液中のグリコール化合物の総濃度は、５体積％〜５０体積％、好ましくは１０体積％〜４０体積％、より好ましくは２０体積％〜４０体積％である。前記溶液が、１種のグリコール化合物を含んでいる場合、総濃度は、この１種のグリコール化合物の濃度に相当する。前記溶液が、２種または複数の異なるグリコール化合物を含んでいる場合、総濃度は、存在するすべてのグリコール化合物の濃度の合計に相当する。少なくとも１種のグリコール化合物を含む前記溶液との関連において、前記１つ以上のグリコール化合物に対する濃度の数値（％）は、常に、体積％濃度を意味すると理解される。
【００４１】
例えば、ＡＢＳプラスチック表面の前処理の場合、４５℃の、ジエチレングリコールモノエチルエーテルアセテート１５体積％とブチルグリコール１０体積％との混合物の溶液が有利であることが判明した（例１参照）。ここで、第一の溶媒は、接着強度を生み出す働きをする一方、第二の、非イオン性界面活性剤である溶媒は、湿潤性を高めて、存在している不純物を前記プラスチック表面から除去するのに役立つ。
【００４２】
ＡＢＳ／ＰＣ混合物、例えば、Ｂａｙｂｌｅｎｄ  Ｔ４５またはＢａｙｂｌｅｎｄ  Ｔ６５ＰＧを前処理する場合、室温の、ジエチレングリコールモノエチルエーテルアセテート４０体積％の水溶液がより有利であることが判明した、それというのは、この溶液が、前記プラスチックの場合に設けられる金属層の比較的高い接着強度を許容するからである（例２参照）。
【００４３】
本発明のさらなる実施態様では、前記治具の保護は、前記固定段階と前記前処理段階との間に実施されてよい。
【００４４】
本発明のさらなる実施態様では、前記治具の保護は、前記前処理段階と工程段階Ａ）との間に実施されてよい。
【００４５】
この時点では、前記物品は、すでに前記治具に固定されている。したがって、前記治具は、前記物品と一緒に、ヨウ素酸イオン源を含む溶液で処理される。本発明との関連における「前記治具は、ヨウ素酸イオン源を含む溶液で処理される」および「ヨウ素酸イオン源を含む溶液による前記治具の処理」という表現は、前記治具の保護が、単独で、前記物品なし（例えば、前記治具の保護が、前記固定段階より前に行われる場合）に行われてよいか、または前記治具の保護が、前記物品と一緒（例えば、前記治具の保護が、前記固定段階よりも後に行われる場合）に行われてよいことを意味する。
【００４６】
前記治具の保護が、単独で行われるか、または前記物品と一緒に行われるかに関わらず、前記治具のプラスチックケーシングの金属析出に対する保護がもたらされる一方、前記固定段階の間に前記治具に固定される物品は金属化される。前記治具の保護は、この治具のプラスチックケーシングが、後の工程段階Ｂ）からＣ）において金属化されないことを確保する、つまり、前記治具は、金属がない状態である。この影響は、前記治具のＰＶＣケーシング上で特に顕著である。
【００４７】
本発明による工程段階Ａ）におけるエッチング処理は、過マンガン酸イオン源を含むエッチング液中で実施される。この過マンガン酸イオン源は、アルカリ金属過マンガン酸塩から選択される。このアルカリ金属過マンガン酸塩は、過マンガン酸カリウムおよび過マンガン酸ナトリウムを含む群から選択される。前記過マンガン酸イオン源は、３０ｇ／ｌ〜２５０ｇ／ｌ、好ましくは３０ｇ／ｌ〜１８０ｇ／ｌ、さらに好ましくは９０ｇ／ｌ〜１８０ｇ／ｌ、より好ましくは９０ｇ／ｌ〜１１０ｇ／ｌ、さらにより好ましくは７０ｇ／ｌ〜１００ｇ／ｌの濃度で前記エッチング液中に存在している。その溶解度のため、過マンガン酸カリウムは、７０ｇ／ｌまでの濃度で前記エッチング液中に存在していてよい。過マンガン酸ナトリウムは、２５０ｇ／ｌまでの濃度で前記エッチング液中に存在していてよい。これらの２種の塩それぞれに対する濃度の下限値は、一般に３０ｇ／ｌである。過マンガン酸ナトリウムの含有量は、９０ｇ／ｌ〜１８０ｇ／ｌであるのが好ましい。
【００４８】
前記エッチング液は、酸性である、つまり、酸を含んでいる。驚くべきことに、回路基板産業でエッチング液として通常使用されているアルカリ性の過マンガン酸塩溶液は、本発明には適さない、それというのは、それらが、プラスチック表面と金属層との間に充分な接着強度をもたらさないからである。
【００４９】
前記エッチング液中で使用される酸は、無機酸であるのが好ましい。工程段階Ａ）におけるエッチング液中の無機酸は、硫酸、硝酸、およびリン酸を含む群から選択される。酸濃度は高すぎてはならない、それというのは、そうでなければ前記エッチング液が不安定であるからである。酸濃度は、一塩基酸に対して０．０２〜０．６ｍｏｌ／ｌである。それぞれの場合、一塩基酸に対して好ましくは０．０６〜０．４５ｍｏｌ／ｌ、より好ましくは０．０７〜０．３０ｍｏｌ／ｌである。一塩基酸に対して０．０７〜０．３０ｍｏｌ／ｌの酸濃度に相当する、０．０３５〜０．１５ｍｏｌ／ｌの濃度で硫酸を使用することが好ましい。
【００５０】
さらなる実施態様では、前記エッチング液は、上述の過マンガン酸イオン源および上述の酸しか含んでいない。この実施態様では、前記エッチング液は、さらなる成分を含んでいない。
【００５１】
前記エッチング液は、３０℃〜９０℃、好ましくは５５℃〜７５℃の温度で使用されてよい。金属層とプラスチック表面との間の充分に高い接着強度は、３０℃〜５５℃の低温でも達成できることが判明した。しかし、この場合、前記前処理段階におけるグリコール化合物による処理からのすべての溶媒が、前記プラスチック表面から除去されることを確保することは不可能である。これは、特に純ＡＢＳに当てはまる。したがって、本発明による方法における前処理段階が実施される場合、下流の工程段階Ａ）における温度は、比較的高い水準、つまり、５５℃〜９０℃の範囲内、好ましくは５５℃〜７５℃の範囲内で選択されるべきである。最適な処理時間は、処理されているプラスチック表面および前記エッチング液の選択された温度による。ＡＢＳおよびＡＢＳ／ＰＣプラスチック表面の場合、プラスチック表面と続いて設けられる金属層との間の最も望ましい接着強度は、５〜３０分、好ましくは１０〜２５分、より好ましくは１０〜１５分の処理時間で達成される。一般に、３０分より長い処理時間は、接着強度のさらなる改善をもたらさない。
【００５２】
酸性の過マンガン酸塩溶液は、高温、例えば７０℃できわめてよく反応する。前記プラスチック表面との酸化反応は、ここで、多くのマンガン（ＩＶ）種を形成し、これらは沈殿する。これらのマンガン（ＩＶ）種は、主にマンガン（ＩＶ）酸化物または酸化水和物であり、以下では、単に二酸化マンガンと呼ばれる。
【００５３】
前記二酸化マンガン沈殿物は、前記プラスチック表面に残る場合、後続の金属化を妨げる作用がある。工程段階Ｂ）における活性化の間に、前記プラスチック表面の領域が、金属コロイドで被覆されていないか、または後の工程段階で設けられる金属層の許容できない粗さを生じさせることが確保される。
【００５４】
二酸化マンガンは、また、過マンガン酸塩と水との反応を触媒し、その結果、前記エッチング液の不安定性をもたらすことがある。したがって、前記エッチング液は、二酸化マンガンを含まない状態であるのが有利である。驚くべきことに、前記エッチング液中の選択された酸濃度が低く、選択された過マンガン酸塩濃度が高い場合に、除去しにくい二酸化マンガン種の形成が著しく減少することが判明した。
【００５５】
通常、前記エッチング液の成分分析は、工程信頼性を最適化するために有利である。これには、元の酸濃度を得るための酸の滴定、および過マンガン酸塩濃度の光度定量が含まれる。後者は、簡単な光度計を使用して実施することができる。緑色発光ダイオードの光（波長λ＝５２０ｎｍ）は、過マンガン酸塩の吸収極大とかなり正確に一致している。その場合、消費量は、分析データにしたがい置き換える必要がある。試験は、工程段階Ａ）に推奨される動作温度で、反応時間１０分以内に、二酸化マンガン約０．７ｇ／ｍ2〜１．２ｇ／ｍ２がＡＢＳプラスチックの表面に形成することを示している。前記物品による過マンガン酸塩溶液のすくい出し（ｄｒａｇ−ｏｕｔ）によって生じる減少と比べて、表面反応におけるこの消費量はごくわずかである。
【００５６】
本発明によるエッチング液は、クロムまたはクロム化合物を含んでいない；前記エッチング液は、クロム（ＩＩＩ）イオンも、クロム（ＶＩ）イオンも含んでいない。したがって、本発明によるエッチング液は、クロムまたはクロム化合物を含んでいない；前記エッチング液は、クロム（ＩＩＩ）イオンおよびクロム（ＶＩ）イオンを含んでいない。
【００５７】
さらなる実施態様では、前記物品は、工程段階Ａ）における過マンガン酸塩処理の後、過剰な過マンガン酸塩溶液を洗い流して洗浄される。この洗浄は、水を用いる、１つまたは複数の、好ましくは３つの洗浄工程で行われる。
【００５８】
本発明のさらなる好ましい実施態様では、以下のさらなる工程段階：
Ａｉ）前記プラスチック表面を二酸化マンガンのための還元剤を含む溶液中で処理する工程
が、工程段階Ａ）とＢ）との間に実施される。
【００５９】
前記さらなる工程段階Ａｉ）は、還元処理とも呼ばれる。この還元処理は、前記プラスチック表面に付着している二酸化マンガンを還元して、水溶性のマンガン（ＩＩ）イオンにする。この還元処理は、工程段階Ａ）における過マンガン酸塩処理の後、および任意には前記洗浄後に実施される。この目的のために、還元剤の酸性溶液が使用される。前記還元剤は、硫酸ヒドロキシルアンモニウム、塩化ヒドロキシルアンモニウム、および過酸化水素を含む群から選択される。過酸化水素の酸性溶液が好ましい、それというのは、過酸化水素は、有毒でもなく、錯体形成性もないからである。前記還元処理の溶液（還元溶液）中の過酸化水素の含有量は、３０％過酸化水素溶液（質量％）２５ｍｌ／ｌ〜３５ｍｌ／ｌ、好ましくは３０％過酸化水素溶液（質量％）３０ｍｌ／ｌである。
【００６０】
前記還元溶液中で使用される酸は、無機酸、好ましくは硫酸である。酸濃度は、それぞれの場合、一塩基酸に対して０．５ｍｏｌ／ｌ〜５．０ｍｏｌ／ｌ、好ましくは１．０ｍｏｌ／ｌ〜３．０ｍｏｌ／ｌ、より好ましくは１．０ｍｏｌ／ｌ〜２．０ｍｏｌ／ｌである。硫酸を使用する場合、一塩基酸に対して１．０ｍｏｌ／ｌ〜２．０ｍｏｌ／ｌの酸濃度に相当する、９６％硫酸５０ｇ／ｌ〜９６％硫酸１００ｇ／ｌの濃度が特に好ましい。
【００６１】
前記還元処理は、前記物品の金属化を妨げる二酸化マンガン沈殿物を除去するものである。その結果として、工程段階Ａｉ）の還元処理は、前記物品が所望の金属層により均一かつ連続的に被覆されるのを促進し、ならびに前記物品に設けられた金属層の接着強度および平滑性を促進する。
【００６２】
工程段階Ａｉ）における還元処理は、前記治具のプラスチックケーシングの金属化にも有利な影響を及ぼす。工程段階Ｂ）の間のパラジウムによる前記プラスチックケーシングの不所望な被覆が抑制される。この影響は、前記還元溶液が、無機強酸、好ましくは硫酸を含む場合に、特に顕著である。過酸化水素は、還元溶液において硫酸ヒドロキシルアンモニウムまたは塩化物よりも好ましい、それというのは、治具の金属化をより望ましく抑制するからでもある。
【００６３】
工程段階Ａｉ）における還元処理は、３０℃〜５０℃、好ましくは４０℃〜４５℃の温度で実施される。前記還元処理は、１〜１０分間、好ましくは３〜６分間実施される。活性化よりも前に、前記治具の充分な保護を達成するために、前記還元溶液における処理時間を３〜１０分、好ましくは３〜６分に増やすことが有利である。
【００６４】
使用される過酸化水素還元剤は、時々補充されねばならない。過酸化水素の消費量は、前記プラスチック表面に結合している二酸化マンガンの量から算出できる。実際には、工程段階Ａｉ）の間の還元反応の過程で、気体の発生を観察して、気体の発生が減少する場合、過酸化水素の元の量、例えば、３０％溶液３０ｍｌ／ｌを計量供給する。前記還元溶液の上昇動作温度、例えば、４０℃では、前記反応は迅速であり、せいぜい１分後には終了している。
【００６５】
さらに、驚くべきことに、工程段階Ａ）（エッチング）において増加する二酸化マンガンが前記プラスチック表面で析出する場合、後の活性化（工程段階Ｂ））における金属コロイドによる前記プラスチック表面の被覆率は、この析出した二酸化マンガンが、その合間、工程段階Ａｉ）（還元処理）において前記プラスチック表面から除去される場合に、上昇する。この関係性を、図４に示す。工程段階Ａ）（エッチング）に関する節に記載の通り、前記エッチング液中の比較的高濃度の硫酸は、増加する二酸化マンガンの前記プラスチック表面上での析出に有利である。しかしその一方で、前記エッチング液中の比較的高濃度の硫酸は、増加する二酸化マンガンが、前記エッチング液の安定性を明らかに損なうこと、かつエッチング（工程段階Ａ））後、二酸化マンガンの析出物が、増加した分、前記プラスチック表面から再び除去しなければならないという逆効果ももたらす。したがって、前記エッチング液中の硫酸濃度の水準は、最終的に前記プラスチック表面に設けられる金属層の品質に良くも悪くも影響する相反作用をもたらす。したがって、工程段階Ａ）（エッチング）に関する節に記載された無機酸の濃度範囲、および特に、前記エッチング液中の硫酸の濃度範囲は、前記相反する影響がきわめて大幅に抑制される濃度範囲内にある一方、有利な影響を最適な程度に受ける。
【００６６】
本発明のさらなる実施態様では、前記治具の保護は、工程段階Ａ）と工程段階Ｂ）との間に、好ましくは工程段階Ａｉ）とＡｉｉ）との間に実施されてよい。
【００６７】
本発明による方法において記載された時点のうち、前記治具の保護の時点に関わりなく、前記治具のプラスチックケーシングの金属析出に対する保護がもたらされる一方、前記固定段階の間に前記治具に固定される前記物品は、金属化される。
【００６８】
前記治具の保護の工程段階は、ヨウ素酸イオン源を含む溶液による前記治具の処理により実施される。前記治具の保護は、ヨウ素酸イオンを含む溶液による前記治具の処理により実施されるのが好ましい。
【００６９】
ヨウ素酸イオンによる処理は、工程段階Ｂｉｉ）が、本発明の１つの実施態様において、金属化溶液中で前記物品を無電解金属化する工程からなる場合に、特に有利である。
【００７０】
前記ヨウ素酸イオンは、水溶液中で充分な安定性を有しており、すくい出しによってのみ消費される。一般に、前記治具の保護の影響は、ヨウ素酸イオンの濃度の上昇に伴って、および動作温度の上昇に伴って大きくなる。前記治具の保護は、２０℃〜７０℃、より好ましくは４５℃〜５５℃の温度で実施される。好適なヨウ素酸イオン源は、金属ヨウ素酸塩である。金属ヨウ素酸塩は、ヨウ素酸ナトリウム、ヨウ素酸カリウム、ヨウ素酸マグネシウム、ヨウ素酸カルシウム、およびこれらの水和物を含む群から選択される。前記金属ヨウ素酸塩の濃度は、５ｇ／ｌ〜５０ｇ／ｌ、好ましくは１５ｇ／ｌ〜２５ｇ／ｌである。ヨウ素酸イオンによる前記治具の処理時間は、１〜２０分、好ましくは２〜１５分、より好ましくは５〜１０分である。
【００７１】
前記ヨウ素酸イオン源を含む溶液は、さらに酸を含んでいてよい。無機酸が好ましい。無機酸は、硫酸およびリン酸を含む群から選択されており、硫酸が好ましい。酸濃度は、それぞれの場合、一塩基酸に対して０．０２ｍｏｌ／ｌ〜２．０ｍｏｌ／ｌ、好ましくは０．０６ｍｏｌ／ｌ〜１．５ｍｏｌ／ｌ、より好ましくは０．１ｍｏｌ／ｌ〜１．０ｍｏｌ／ｌである。硫酸を使用する場合、一塩基酸に対して０．１ｍｏｌ／ｌ〜１．０ｍｏｌ／ｌの酸濃度に相当する、９６％硫酸５ｇ／ｌ〜９６％硫酸５０ｇ／ｌの濃度であるのが特に好ましい。
【００７２】
前記ヨウ素酸イオン源を含む溶液の前記組成、ならびに前記治具の処理温度および処理時間は、前記治具の保護が行われる本発明による方法における時点と無関係である。
【００７３】
さらに、ヨウ素酸イオン源を含む溶液による前記治具の処理は、リザーバー効果（ｒｅｓｅｒｖｏｉｒ  ｅｆｆｅｃｔ）を示している。前記治具の保護の影響、つまり、前記治具上の金属析出の防止は、１つまたは複数の金属化サイクル（ｍｅｔａｌｌｉｚａｔｉｏｎ  ｃｙｃｌｅ）にわたって継続する。本発明との関連における金属化サイクルは、任意に前記固定段階を、任意に前処理段階および工程段階Ａ）からＣ）を含んでいるが、ヨウ素酸イオン源を含む溶液による前記治具の処理は含まない金属化方法を意味すると理解される。それぞれの金属化サイクルでは、金属化されていない物品は、前記治具に固定されており、金属化された物品を製造するために使用される。ヨウ素酸イオン源を含む溶液による前記治具の処理を含む本発明による方法が実施されて、次に、１つから４つの金属化サイクルが実施される。本発明による方法の間、および前記金属化サイクルの間に、物品は金属化される。前記金属化サイクルは、ヨウ素酸イオン源を含む溶液による前記治具の処理を含んでいないが、前記治具は、本発明による方法の間にも、後続の金属化サイクルの間にも金属化されない。本発明による方法の間の、ヨウ素酸イオン源を含む溶液による前記治具の処理は、１つから４つの後続の金属化サイクルの間でも、前記治具の金属化を回避するのに充分である。
【００７４】
ヨウ素酸イオン源を含む溶液による前記治具の処理は、物品の電気的非導電性プラスチック表面が金属でコーティングされる間に、前記治具の金属化を防ぐものである。このようにして、前記治具は、本発明による方法の間、金属がない状態である。本発明による方法を用いると、使用後に前記治具から金属を再び除去する必要がない、それというのは、前記治具が、ヨウ素酸イオンを用いる本発明による処理の結果として金属化されず、したがって金属がない状態であるからである。したがって、前記金属化方法の実施および金属化された物品の前記治具からの取り外し後、この治具は、さらなる処理をせずに、直ちに生産サイクルに戻すことができ、さらなる物品の金属化のために使用することができる。
【００７５】
追加的な洗浄およびエッチング段階は、前記治具の脱金属化には不要である。これもまた、廃水処理費用を減少させるものである。さらに、消費される化学物質の量は、比較的少ない。金属化設備の生産性も高められる、それというのは、利用可能な一定数の治具を用いて、金属化のための比較的多数の物品を処理することができるからである。
【００７６】
さらに、本発明による方法は、プラスチック表面が金属コロイド溶液または金属化合物溶液で処理される、工程段階Ｂ）を含んでいる。
【００７７】
前記金属コロイドまたは金属化合物の金属は、元素周期表（ＰＴＥ）の第Ｉ族遷移金属およびＰＴＥの第ＶＩＩＩ族遷移金属を含む群から選択される。
【００７８】
ＰＴＥの第ＶＩＩＩ族遷移金属は、パラジウム、プラチナ、イリジウム、ロジウム、およびこれらの金属の２つまたはそれ以上の混合物を含む群から選択される。ＰＴＥの第Ｉ族遷移金属は、金、銀、およびこれらの金属の混合物を含む群から選択される。
【００７９】
前記金属コロイド中の好ましい金属は、パラジウムである。前記金属コロイドは、保護コロイドにより安定化している。前記保護コロイドは、金属保護コロイド、有機保護コロイド、およびその他の保護コロイドを含む群から選択される。金属保護コロイドとして、スズイオンが好ましい。前記有機保護コロイドは、ポリビニルアルコール、ポリビニルピロリドン、およびゼラチンを含む群から選択されており、ポリビニルアルコールが好ましい。
【００８０】
本発明の好ましい実施態様では、工程段階Ｂ）における金属コロイド溶液は、パラジウム／スズコロイドを含む活性剤溶液である。このコロイド溶液は、パラジウム塩、スズ（ＩＩ）塩、および無機酸から得られる。好ましいパラジウム塩は、塩化パラジウムである。好ましいスズ（ＩＩ）塩は、塩化スズ（ＩＩ）である。無機酸は、塩酸または硫酸であってよく、塩酸であるのが好ましい。前記コロイド溶液は、塩化スズ（ＩＩ）を用いて塩化パラジウムを還元して、パラジウムを形成する。塩化パラジウムのコロイドへの変換が完了する；それゆえ、前記コロイド溶液は、塩化パラジウムをもはや含んでいない。パラジウムの濃度は、Ｐｄ2+に対して５ｍｇ／ｌ〜１００ｍｇ／ｌ、好ましくは２０ｍｇ／ｌ〜５０ｍｇ／ｌ、より好ましくは３０ｍｇ／ｌ〜４５ｍｇ／ｌである。塩化スズ（ＩＩ）の濃度は、Ｓｎ2+に対して０．５ｇ／ｌ〜１０ｇ／ｌ、好ましくは１ｇ／ｌ〜５ｇ／ｌ、より好ましくは２ｇ／ｌ〜４ｇ／ｌである。塩酸の濃度は、１００ｍｌ／ｌ〜３００ｍｌ／ｌである（ＨＣｌ  ３７質量％）。その上、パラジウム／スズコロイド溶液は、さらに、スズ（ＩＩ）イオンの酸化により形成するスズ（ＩＶ）イオンを含んでいる。工程段階Ｂ）の間の前記コロイド溶液の温度は、２０℃〜５０℃、好ましくは３５℃〜４５℃である。前記活性剤溶液による処理時間は、０．５分〜１０分、好ましくは２分〜５分、より好ましくは３分〜５分である。
【００８１】
本発明のさらなる実施態様では、工程段階Ｂ）において、前記金属化合物溶液は、前記金属コロイドの代わりに使用される。この使用される金属化合物溶液は、酸および金属塩を含む溶液である。前記金属塩の金属は、前述のＰＥＴの第Ｉ族および第ＶＩＩＩ族遷移金属の１つまたはそれ以上の金属である。前記金属塩は、パラジウム塩、好ましくは塩化パラジウム、硫酸パラジウムまたは酢酸パラジウム、または銀塩、好ましくは酢酸銀であってよい。前記酸は、塩酸であるのが好ましい。代替的に、金属錯体、例えば、パラジウム錯体塩、例えば、パラジウム−アミノピリジン錯体塩を使用することも可能である。工程段階Ｂ）における金属化合物は、前記金属に対して４０ｍｇ／ｌ〜８０ｍｇ／ｌの濃度で存在している。前記金属化合物溶液は、２５℃〜７０℃、好ましくは２５℃の温度で使用されてよい。前記金属化合物溶液による処理時間は、０．５分〜１０分、好ましくは２分〜６分、より好ましくは３分〜５分である。
【００８２】
工程段階Ａ）とＢ）との間に、以下のさらなる工程段階が、実施されてよい：
Ａｉｉ）前記プラスチック表面を酸性水溶液中で処理する工程。
【００８３】
工程段階Ａｉ）とＢ）との間に、工程段階Ａｉｉ）を実施するのが好ましい。本発明による方法において、工程段階Ａｉ）に続いて、前記治具の保護が行われた場合、工程段階Ａｉｉ）は、前記治具の保護と工程段階Ｂ）との間に実施されるのがより好ましい。
【００８４】
工程段階Ａｉｉ）における前記プラスチック表面の処理は、予備浸漬とも呼ばれ、前記酸性水溶液が、予備浸漬液として使用される。この予備浸漬液は、工程段階Ｂ）におけるコロイド溶液と同じ組成を有しているが、前記コロイドおよびこれらの保護コロイド中の金属は存在しない。この予備浸漬液は、工程段階Ｂ）においてパラジウム／スズコロイド溶液を使用する場合、このコロイド溶液が塩酸も含んでいる場合は塩酸だけを含んでいる。予備浸漬の場合、周囲温度で前記予備浸漬液への短時間の含浸で充分である。前記プラスチック表面を洗浄しない場合、このプラスチック表面は、前記予備浸漬液中での処理の後、工程段階Ｂ）のコロイド溶液でさらに直接処理される。
【００８５】
工程段階Ａｉｉ）は、工程段階Ｂ）が、金属コロイド溶液によるプラスチック表面の処理を含む場合に実施されるのが好ましい。工程段階Ａｉｉ）は、工程段階Ｂ）が、金属化合物溶液によるプラスチック表面の処理を含む場合に実施されてもよい。
【００８６】
前記プラスチック表面は、工程段階Ｂ）において、前記金属コロイドまたは金属化合物で処理された後、洗浄されてよい。
【００８７】
本発明のさらなる実施態様では、以下のさらなる工程段階：
Ｂｉ）前記プラスチック表面を酸性水溶液中で処理する工程、および
Ｂｉｉ）前記プラスチック表面を金属化溶液中で無電解金属化する工程
が、工程段階Ｂ）とＣ）との間に実施される。
【００８８】
前記実施態様を、第１表に図式的に示す。
【００８９】
【表１】
2015512985.tif 000005
【００９０】
前記さらなる工程段階Ｂｉ）およびＢｉｉ）は、前記物品が、無電解金属化方法により金属化される場合に実施される、すなわち、第一の金属化層は、無電解法により前記プラスチック表面に設けられることになる。
【００９１】
工程段階Ｂ）の活性化が、金属コロイドにより実施される場合、前記コロイド溶液、例えば保護コロイド中のコロイドの成分を、前記プラスチック表面から除去するために、前記プラスチック表面は、工程段階Ｂｉ）において促進剤溶液で処理される。工程段階Ｂ）における前記コロイド溶液中のコロイドが、パラジウム／スズコロイドである場合、使用される促進剤溶液は、酸の水溶液であるのが好ましい。この酸は、例えば、硫酸、塩酸、クエン酸、およびテトラフルオロホウ酸を含む群から選択される。パラジウム／スズコロイドの場合、前記促進剤溶液は、前記保護コロイドとして用いられるスズ化合物を除去するのに役立つ。
【００９２】
代替的に、工程段階Ｂｉ）では、還元処理は、工程段階Ｂ）において、金属化合物溶液が、前記活性化のための金属コロイドの代わりに使用された場合に実施される。この目的のために使用される還元溶液は、前記金属化合物溶液が塩酸であった場合、塩化パラジウム溶液、または銀塩、塩酸、および塩化スズ（ＩＩ）の酸性溶液を含んでいる。この還元溶液は、別の還元剤、例えば、ＮａＨ2ＰＯ2、またはボランもしくはホウ化水素、例えば、アルカリ金属ボランもしくはアルカリ土類金属ボランもしくはジメチルアミノボラン含んでいてもよい。前記還元溶液中でＮａＨ2ＰＯ2を使用するのが好ましい。
【００９３】
工程段階Ｂｉ）における前記還元溶液による促進または処理の後、前記プラスチック表面は、まず洗浄されてよい。
【００９４】
工程段階Ｂｉ）および任意に１つまたはそれ以上の洗浄段階に続いて、前記プラスチック表面が無電解に金属化される工程段階Ｂｉｉ）が行われる。無電解ニッケルめっきは、例えば、とりわけ、還元剤として硫酸ニッケル、次亜リン酸、例えば、次亜リン酸ナトリウム、およびまた有機錯化剤、およびｐＨ調整剤（例えば、緩衝剤）を含む慣用のニッケル浴を使用して行われる。使用される還元剤は、ジメチルアミノボランまたは次亜リン酸とジメチルアミノボランとの混合物であってもよい。
【００９５】
代替的に、無電解銅めっきのための無電解銅浴を使用することが可能であり、この無電解銅浴は、一般に、銅塩、例えば、硫酸銅または次亜リン酸銅、およびまた還元剤、例えば、ホルムアルデヒドまたは次亜リン酸塩、例えば、アルカリ金属またはアンモニウム塩、または次亜リン酸、ならびにさらに、１種または複数の錯化剤、例えば、酒石酸、およびまたｐＨ調整剤、例えば、水酸化ナトリウムを含んでいる。
【００９６】
このようにして導電性の状態にされた前記表面は、続いて、機能的または装飾的な表面を得るために、電解によりさらに金属化することができる。
【００９７】
本発明による方法の段階Ｃ）は、前記プラスチック表面の金属化溶液による金属化である。工程段階Ｃ）における金属化は、電解によりもたらされる。電解による金属化の場合、所望の金属析出浴、例えば、ニッケル、銅、銀、金、スズ、亜鉛、鉄、鉛またはこれらの合金を析出するための前記析出浴を使用することが可能である。前記析出浴は、当業者によく知られているものである。ワットニッケル浴は、一般に、光沢ニッケル浴として使用され、硫酸ニッケル、塩化ニッケルおよびホウ酸、およびまた添加剤としてサッカリンも含んでいる。光沢銅浴として使用される組成の例は、硫酸銅、硫酸、塩化ナトリウム、および有機硫黄化合物（酸化状態が低い硫黄）、例えば、有機硫化物または二硫化物を添加剤として含んでいる。
【００９８】
工程段階Ｃ）における前記プラスチック表面の金属化の影響は、このプラスチック表面が、金属でコーティングされることであり、この金属は、前記析出浴のために上述の金属から選択されるものである。
【００９９】
本発明のさらなる実施態様では、工程段階Ｃ）の後に、以下のさらなる工程段階：
Ｃｉ）前記金属化されたプラスチック表面を高温で保管する工程
が実施される。
【０１００】
不導体が、湿式化学により、つまり金属でコーティングされるあらゆる電気めっき方法と同じく、金属とプラスチック基材との間の接着強度は、金属層が設けられた後の第一の期間に上昇する。室温では、前記方法は、約３日後に終了する。これは、高温で保管することにより大幅に促進させることができる。前記方法は、８０℃で約１時間後に終了する。初期の低い接着強度は、金属と非導電性基材との境界にあり、静電力の形成を妨げている薄い水層によってもたらされると推測される。
【０１０１】
本発明による過マンガン酸塩溶液によるエッチング（工程段階Ａ））は、例えば、慣用のクロム硫酸による前処理よりも広いプラスチックと金属層との接触面積を許容する、前記プラスチック表面の構造を生じさせることが判明した。これは、また、クロム硫酸による処理と比べて、比較的高い接着強度が達成される理由でもある（例２および例３参照）。しかし、比較的平滑な表面は、場合によっては、クロム硫酸を使用する場合よりもさらに低い初期接着強度を金属化の直後にもたらす。特に、ニッケル電気めっきの場合、きわめて特に、析出された金属層が、高い内部応力を有している場合、または金属およびプラスチックの熱膨張率が大きく異なり、この複合材料が、急変する温度にさらされる場合、初期接着強度は、充分とは限らない。
【０１０２】
この場合、金属化されたプラスチック表面の高温での処理が有利である。前記工程は、水がプラスチック母材中の金属−プラスチック界面で広がることができるように、ＡＢＳプラスチックから作られた金属化された物品を、５０℃から８０℃までの範囲の高温、好ましくは７０℃の温度で、５分〜６０分間、水浴で処理する工程を含んでいてよい。金属化されたプラスチック表面の高温での処理または保管の効果は、工程段階Ｃｉ）の後に、少なくとも０．８Ｎ／ｍｍ、または０．８Ｎ／ｍｍ超の所望の範囲内にある、前記プラスチック表面に設けられた金属層の接着強度が達成されるように、初期の、比較的低い接着強度がさらに高められることである。
【０１０３】
このようにして、本発明による方法は、優れた工程信頼性および続いて設けられる金属層の卓越した接着強度を有して、物品の電気的非導電性のプラスチック表面の金属化の達成を可能にする。プラスチック表面に設けられた金属層の接着強度は、０．８Ｎ／ｍｍまたはそれ以上の値に達する。したがって、達成された接着強度は、また、クロム硫酸によるプラスチック表面のエッチング後、先行技術により得られる強度を優に上回っている（例２および例３参照）。さらに、平面のプラスチック表面が、本発明による方法による高い接着強度を有して金属化されるだけではない；それどころか、不均一な形状のプラスチック表面、例えば、シャワーヘッドも、均一で強力に付着した金属コーティングが備えられる。
【０１０４】
本発明による方法による前記プラスチック表面の処理は、個々の処理が行われる容器内の溶液に連続的に前記物品を浸漬させる、慣用の浸漬法で実施されるのが好ましい。この場合、前記物品は、治具に固定されるか、またはドラムに収容されて、前記溶液に浸漬されてよい。治具に固定されるのが好ましい。代替的に、前記物品は、いわゆるコンベアシステム内で、例えば、棚に平らに置かれることにより、および、前記システムを水平方向に連続的に搬送されることにより、処理することもできる。
【図面の簡単な説明】
【０１０５】
【図１】エッチング液による処理時間の接着強度に対する影響を示す図
【図２】ＡＢＳ／ＰＣ混合物から作られた物品のグリコール化合物による処理時間の接着強度に対する影響を示す図
【図３】ＡＢＳから作られた物品のグリコール化合物による処理時間の接着強度に対する影響を示す図
【図４】析出された二酸化マンガンが、工程段階Ａｉ）の間にプラスチック表面から除去された場合の、プラスチック表面に析出した二酸化マンガンの量と、その後工程段階Ｂ）の間にプラスチック表面に後に結合したパラジウムの量の関係を示す図
【０１０６】
実施例
以下の実施例は、本発明を詳細に説明することを目的としている。
【０１０７】
例１：本発明による例
１つのＡＢＳプラスチックパネル（Ｉｎｅｏｓ社Ｎｏｖｏｄｕｒ  Ｐ２ＭＣ）（寸法５．２ｃｍ×１４．９ｃｍ×３ｍｍ）を特殊鋼線材に固定した。リン酸カリウム緩衝剤でｐＨ７に調節して、サーモスタット内で４５℃に保たれた２−（２−エトキシエトキシ）エチルアセテート１５％およびブトキシエタノール１０％の溶液に、前記パネルを１０分間浸漬させた（前処理段階）。続いて、前記パネルを、流水下で約１分間洗浄して、次に、７０℃に保たれた過マンガン酸ナトリウム１００ｇ／ｌおよび９６％硫酸１０ｇ／ｌの浴に導入した（工程段階Ａ））。１０分間の処理に続いて再び、水で１分間洗浄して、この時点で暗褐色のパネルを、析出された二酸化マンガンを除去するために、９６％硫酸５０ｇ／ｌおよび３０％過酸化水素３０ｍｌ／ｌの溶液中で洗浄した（工程段階Ａｉ））。その後の洗浄および３６％塩酸３００ｍｌ／ｌ溶液への短時間浸漬（工程段階Ａｉｉ））の後、前記パネルを、パラジウムコロイドをベースとするコロイド活性剤（Ａｔｏｔｅｃｈ社Ａｄｈｅｍａｘ  Ａｋｔｉｖａｔｏｒ  ＰＬ、パラジウム２５ｐｐｍ）中で、４５℃で３分間活性化した（工程段階Ｂ））。
【０１０８】
その後洗浄してから、パラジウム粒子の保護シェルを５０℃で５分間除去した（Ａｔｏｔｅｃｈ社Ａｄｈｅｍａｘ  ＡＣＣ１  ａｃｃｅｌｅｒａｔｏｒ、工程段階Ｂｉ））。続いて、前記パネルを、外部電流を用いずに４５℃で１０分間ニッケルめっきして（Ａｔｏｔｅｃｈ社Ａｄｈｅｍａｘ  ＬＦＳ、工程段階Ｂｉｉ））、洗浄して、３．５Ａ／ｄｍ2で、室温で７０分間銅めっきした（Ａｔｏｔｅｃｈ社Ｃｕｐｒａｃｉｄ  ＨＴ、工程段階Ｃ））。洗浄後、前記パネルを、８０℃で３０分間保管した（工程段階Ｃｉ））。続いて、前記金属化されたプラスチックパネルから、幅約１ｃｍのストリップをナイフで切り取り、引張試験機（Ｉｎｓｔｒｏｎ社）を使用して、金属層をプラスチックから引き離した（ＡＳＴＭ規格Ｂ  ５３３  １９８５  Ｒｅａｐｐｒｏｖｅｄ  ２００９）。接着強度は１．９７Ｎ／ｍｍであることが判明した。
【０１０９】
例１における工程段階の順序を、第２表にまとめる。
【０１１０】
【表２】
2015512985.tif 000006
【０１１１】
例２：比較試験
Ｂａｙｂｌｅｎｄ  Ｔ４５の４つのパネル（５．２×１４．９×０．３ｃｍ、ＡＢＳ／ＰＣ混合物）を、２−（２−エトキシエトキシ）エチルアセテート４０％溶液中で、室温で１０分間処理した。洗浄後、２つのパネルを、例１の記載通りに、過マンガン酸ナトリウム１００ｇ／ｌおよび９６％硫酸１０ｇ／ｌを含む、高温（７０℃）の、酸性の過マンガン酸塩溶液（本発明によるエッチング液Ｉ、最終濃度：硫酸０．１ｍｏｌ／ｌ）で処理した。残りの２つのパネルを、同一条件下に、９６％硫酸１００ｇ／ｌを含む類似の過マンガン酸塩溶液（本発明によるエッチング液中よりも硫酸の濃度が高いエッチング液ＩＩ、最終濃度：硫酸１ｍｏｌ／ｌ）中で処理した。この処理後、エッチング液ＩＩで処理された前記パネルの表面は、９６％硫酸がわずか１０ｇ／ｌのエッチング液Ｉで処理されたパネルの表面よりもはるかに色が暗かった。硫酸の含有量が比較的高いエッチング液ＩＩは、その動作温度（７０℃）で比較的大量の酸素を発生した。エッチング液ＩＩの冷却後、１リットル中に二酸化マンガンスラリー約５０ｍｌが見られた。その一方、エッチング液Ｉには、二酸化マンガンスラリーは見られなかった。
【０１１２】
４つのパネルすべてを、還元により二酸化マンガンを除去し、活性化して（パラジウム２５ｐｐｍ）、最終的に還元によりニッケルめっきして、電解銅めっきした。（例１の工程段階Ａｉ）からＣ））。以下の接着強度が判明した：
エッチング液Ｉで処理されたパネル
パネル１  前面：１．０９Ｎ／ｍｍ  裏面：１．２７Ｎ／ｍｍ
パネル２  前面：１．３０Ｎ／ｍｍ  裏面：１．３２Ｎ／ｍｍ
エッチング液ＩＩで処理されたパネル
パネル３  前面：１．１９Ｎ／ｍｍ  裏面：１．１０Ｎ／ｍｍ
パネル４  前面：１．０７Ｎ／ｍｍ  裏面：１．２５Ｎ／ｍｍ。
【０１１３】
前記パネルの接着強度は、それぞれわずかに異なっている。９６％硫酸１０ｇ／ｌから９６％硫酸１００ｇ／ｌの範囲の濃度では、高含有量の硫酸は、金属層の前記プラスチック表面上の接着強度にわずかな影響を及ぼしている。しかし、形成された二酸化マンガンの量が相当多いことから推測できる通り、エッチング液ＩＩの比較的高い含有量の硫酸は、このエッチング液の比較的低い安定性をすでにもたらしている。
【０１１４】
例３：比較試験
Ｂａｙｂｌｅｎｄ  Ｔ４５の４つのパネル（５．２×１４．９×０．３ｃｍ、ＡＢＳ／ＰＣ混合物）を、例２の記載通りに処理した。しかし、エッチング（工程段階Ａ））は、例２に記載された条件とは異なる条件下に実施した。
【０１１５】
前記４つのパネルのうちの２つを、酸化クロム（ＶＩ）３８０ｇ／ｌおよび濃硫酸３８０ｇ／ｌからなるエッチング液ＩＩＩ（先行技術からのクロム酸溶液）で処理した。このエッチング処理は、７０℃で１０分間実施した。
【０１１６】
前記残りの２つのパネルを、過マンガン酸ナトリウム３０ｇ／ｌおよび水酸化ナトリウム２０ｇ／ｌからなるエッチング液ＩＶ（先行技術からのアルカリ性の過マンガン酸塩溶液）で処理した。このエッチング処理は、７０℃で１０分間実施した。
【０１１７】
エッチング液ＩＩＩで処理されたパネルの場合、接着強度は、０．４５Ｎ／ｍｍ〜０．７０Ｎ／ｍｍであることが判明し、エッチング液ＩＶで処理されたパネルの場合、接着強度は、０Ｎ／ｍｍ（金属層とプラスチック表面との間に気泡）および０．２５Ｎ／ｍｍであった。一方、本発明によるエッチング液（エッチング液Ｉ、例２参照）で処理されたパネルの場合、１．０９Ｎ／ｍｍ〜１．３２Ｎ／ｍｍのはるかに優れた接着強度であることが判明した。
【０１１８】
例４：本発明による例
Ｂａｙｂｌｅｎｄ  Ｔ４５の複数のパネル（５．２×１４．９×０．３ｃｍ、ＡＢＳ／ＰＣ混合物）を、２−（２−エトキシエトキシ）エチルアセテート４０％溶液中で、室温で１０分間処理した。洗浄後、例１の記載通りに、これらのパネルを、過マンガン酸ナトリウム１００ｇ／ｌおよび９６％硫酸１０ｇ／ｌを含む、高温（７０℃）の、酸性の過マンガン酸塩溶液で処理した。この酸性の過マンガン酸塩溶液中の処理時間を変化させた。前記パネルを、還元により二酸化マンガンを除去し、活性化して（パラジウム２５ｐｐｍの活性化剤）、還元によりニッケルめっきして、電解銅めっきした（例１の工程段階Ａｉ）からＣ））。続いて、前記エッチング液により異なる時間で処理された前記パネルの接着強度を測定した。
【０１１９】
図１は、前記エッチング液中の処理時間に応じた接着強度を示している。Ｂａｙｂｌｅｎｄ  Ｔ４５のパネルの場合、５〜１０分の処理時間（図１では滞留時間と呼ばれる）の後でさえも、１Ｎ／ｍｍのきわめて優れた接着強度が達成される。
【０１２０】
例５：本発明による例
プラスチックのＢａｙｂｌｅｎｄ  Ｔ４５およびＢａｙｂｌｅｎｄ  Ｔ６５（ＡＢＳ／ＰＣ混合物）の例１に記載された寸法の複数のパネルを、２−（２−エトキシエトキシ）エチルアセテート２０％溶液中で、４５℃で５分間処理した。その後、これらのパネルを、例１の記載通りに、過マンガン酸ナトリウム１００ｇ／ｌおよび９６％硫酸１０ｇ／ｌの溶液中で、５０℃で１０分間処理し、活性化して、次に、化学的還元によりニッケルめっきして、その後、電解銅めっきした。８０℃で１時間保管した後、第３表に記載の接着強度の値が、剥離試験で判明した。
【０１２１】
【表３】
2015512985.tif 000007
【０１２２】
例６：
Ｂａｙｂｌｅｎｄ  Ｔ４５の複数のパネルを、２−（２−エトキシエトキシ）エチルアセテートおよびブトキシエタノール１０％の１５％溶液中で、４５℃で異なる時間で処理した。続いて、これらのパネルを、例１の記載通り、酸性の過マンガン酸塩溶液中で５分間エッチングし、活性化して、銅めっきした。８０℃で１時間保管した後、接着強度を剥離試験で測定した。
【０１２３】
前記金属層の接着強度を、図２に示し、第４表にまとめる。グリコール化合物の溶液中での前記プラスチック表面の滞留時間（前処理段階）は、設けられた金属層の接着強度に影響を及ぼしている。グリコール化合物による処理がない場合（図２中の滞留時間０分）、接着強度は、０．２５Ｎ／ｍｍしか得られなかった。その一方、わずか５分間のグリコール化合物による処理後、０．９２Ｎ／ｍｍの優れた接着強度がすでに達成されており、接着強度は、処理時間が長くなるにつれてさらに増加する。
【０１２４】
【表４】
2015512985.tif 000008
【０１２５】
例７：
ＡＢＳプラスチック（Ｎｏｖｏｄｕｒ  Ｐ２ＭＣ）の複数のパネルを、例６の記載通り、２−（２−エトキシエトキシ）エチルアセテートおよびブトキシエタノール１０％の１５％溶液により異なる時間で処理し、さらなる金属化法に供して、設けられた金属層の接着強度を測定した。
【０１２６】
前記グリコール化合物の溶液による処理時間に応じた前記金属層の接着強度を、図３に示し、第５表にまとめる。ここでも、前記設けられた金属層の接着強度に対する処理時間（図３中では予備エッチング液中の滞留時間と表される）の影響が、明らかに見られる。グリコール化合物による処理がない場合（図３中の滞留時間０分）、接着強度は、０．２５Ｎ／ｍｍしか得られなかった。その一方、わずか５分間のグリコール化合物による処理後、１．３５Ｎ／ｍｍのきわめて優れた接着強度がすでに達成されており、接着強度は、処理時間が長くなるにつれてさらに増加する。
【０１２７】
【表５】
2015512985.tif 000009
【０１２８】
例８：比較例
Ｂａｙｂｌｅｎｄ  Ｔ４５ＰＧの１つのパネル（１０ｃｍ×５ｃｍ、ＡＢＳ／ＰＣ混合物）を、リン酸カリウム衝撃剤でｐＨ＝７に調節された２−（２−エトキシエトキシ）エチルアセテートの４０％溶液中で、２５℃で７分間前処理した（前処理段階）。続いて、前記パネルを、流水下で約１分間洗浄した。
【０１２９】
エッチング処理：前処理したパネルを、まず、７０℃に加熱した過マンガン酸塩を含んでいない９６％Ｈ2ＳＯ4  １０ｇ／ｌの溶液（エッチング液Ｖ）で１０分間エッチングした。その後、前記パネルを、５０℃に保たれたアルカリ性の過マンガン酸溶液（ＮａＭｎＯ4  ３０ｇ／ｌおよびＮａＯＨ  ２０ｇ／ｌ、エッチング液ＩＶ）で１０分間エッチングした。
【０１３０】
続いて、前記パネルから二酸化マンガンを除去するために、このパネルを、９６％硫酸２５ｍｌ／ｌおよび３０％過酸化水素３０ｍｌ／ｌから構成される還元溶液で、４５℃で処理した（工程段階Ａｉ）。その後洗浄してから、前記パネルを、３６％塩酸３００ｍｌ／ｌの溶液に短時間予備浸漬させた（工程段階Ａｉｉ））。
【０１３１】
続いて、前記パネルを、パラジウムコロイドをベースとするコロイド活性剤（Ａｔｏｔｅｃｈ社Ａｄｈｅｍａｘ  Ａｋｔｉｖａｔｏｒ  ＰＬ、パラジウム５０ｐｐｍ）中で、３５℃で５分間活性化した（工程段階Ｂ））。その後、前記パネルを洗浄して、次にパラジウム粒子の保護シェルを５０℃で５分間除去した（Ａｔｏｔｅｃｈ社Ａｄｈｅｍａｘ  ＡＣＣ１  ａｃｃｅｌｅｒａｔｏｒ、工程段階Ｂｉ））。
【０１３２】
続いて、前記パネルを、外部電流を用いずに１０分間、４０℃でニッケルめっきした（Ａｔｏｔｅｃｈ社Ａｄｈｅｍａｘ  ＬＦＳ、工程段階Ｂｉｉ））。その後、前記パネルを洗浄して、３．５Ａ／ｄｍ2で、室温で１時間、銅めっきした（Ａｔｏｔｅｃｈ社Ｃｕｐｒａｃｉｄ  ＨＴ、工程段階Ｃ））。洗浄後、前記パネルを、８０℃で１時間保管した（工程段階Ｃｉ））。
【０１３３】
析出された金属層の接着強度を、例１の記載通り測定した。測定された接着強度は、０．１０Ｎ／ｍｍ；０．１２Ｎ／ｍｍ；０．１１Ｎ／ｍｍ；および０．１１Ｎ／ｍｍであり、平均０．１１Ｎ／ｍｍであった。
【０１３４】
例８における工程段階の順序を、第６表にまとめる。
【０１３５】
【表６】
2015512985.tif 000010
【０１３６】
例９：比較例
１つのＡＢＳパネル（Ｎｏｖｏｄｕｒ  Ｐ２ＭＣ、２０１２−０３−２３成形、５ｃｍ×１０ｃｍ）を、４５℃で１０分間、２−（２−エトキシエトキシ）エチルアセテート１５％およびエチレングリコールモノブチルエーテル１０％の水溶液中で前処理した。
【０１３７】
次に、前記パネルを洗浄して、その後、ＫＭｎＯ4  ６５ｇ／ｌ、ＮａＯＨ  ５０ｇ／ｌ、およびＮａＯＣｌ  １０ｇ／ｌの溶液中で、６５℃で１０分間エッチングした。前記パネルの表面は、気泡により一様ではなかった。
【０１３８】
次に、前記パネルを３０％過酸化水素３０ｍｌ／ｌおよび２５％硫酸の溶液（４５℃）中で、２分以内で還元させた。このパネルの表面は、疎水性であった。
【０１３９】
その後、前記パネルを、コロイド活性剤（Ａｔｏｔｅｃｈ社Ａｄｈｅｍａｘ  Ａｋｔｉｖａｔｏｒ  ＰＬ、パラジウム５０ｍｇ／ｌ、３５℃）中で５分間活性化させ、洗浄し、５％硫酸中で５０℃で促進させて、無電解ニッケルめっきした（Ａｔｏｔｅｃｈ社Ａｄｈｅｍａｘ  Ｎｉ  ＬＦＳ、４５℃、１０分）。この段階後、前記パネルを電解銅めっきした（Ａｔｏｔｅｃｈ社Ｃｕｐｒａｃｉｄ  ＨＴ、３．５Ａｄｍ2、周囲温度、６０分）。このめっきしたパネルを、７５℃で１時間そのままの状態にした。
【０１４０】
接着強度は、あまりにも低く読み取れなかった。
【０１４１】
例１０：比較例
５ｃｍ×１０ｃｍの１つのＡＢＳパネル（Ｎｏｖｏｄｕｒ  Ｐ２ＭＣ、２０１２−０３−２３成形）を、濃硝酸（６５質量％）に、周囲温度（２３℃）で２分間含浸させ、脱イオン水で洗浄して、圧縮空気吹付で乾燥させた。このＡＢＳの表面は、艶がなかった。
【０１４２】
その後、前記パネルを、濃硫酸（９６質量％）により、周囲温度で３０秒間処理して、次に、脱イオン水で洗浄した。次に、前記パネルを水酸化ナトリウム１．２Ｎおよび過マンガン酸ナトリウム０．１Ｎの水溶液と、７５℃で５分間接触させた。硫酸中では、硝酸と接触させた表面だけが褐色になり、その後、アルカリ性の過マンガン酸塩溶液により腐食された。
【０１４３】
次に、前記パネルを、例９の記載通り、還元し、コロイド活性剤中で活性化させ、洗浄し、促進させ、無電解ニッケルめっきし、電解銅めっきして、７５℃でそのままの状態にした。
【０１４４】
無電解ニッケル析出の間、大量の安定した泡が原因不明で生じ、前記プラスチック表面は、この泡のせいで適切にニッケルコーティングされなかった。酸性銅めっきの間に発生した気泡は、付着が全くないことを示すものであった。
【図１】
2015512985.tif 000012
【図２】
2015512985.tif 000013
【図３】
2015512985.tif 000014
【図４】
2015512985.tif 000015
【国際調査報告】
2015512985.tif 000016
2015512985.tif 000017